(57)【要約】      （修正有）【課題】可視光線領域で９０％以上の日射吸収率を有し、光による色彩変化が小さく、優れた遮熱性を有する暗色シート状物を提供する。【解決手段】表面層（Ａ）と反射層（Ｂ）からなる合成樹脂シート状物で、（Ａ）が近赤外線領域で３０％未満の日射吸収率と５０％以上の日射透過率を有し、且つ可視光線領域で９０％以上の日射吸収率を有し、（Ｂ）が３８０〜１６００ｎｍの波長領域で８５％以上の日射反射率を有し、且つ（Ａ）が、近赤外線領域で１０％未満の日射吸収率と５０％以上の日射透過率を有し、可視光線領域で９０％以上の日射吸収率を有し、且つ７５０〜８００ｎｍの波長領域で３０％未満の日射吸収率を有する第１の黒色顔料、及び近赤外線領域で３０％未満の日射吸収率と５０％以上の日射透過率を有し、可視光線領域で９０％以上の日射吸収率を有し、且つ７５０〜８００ｎｍの波長領域で３０％以上の日射吸収率を有する第２の黒色顔料を有する。【選択図】なし【特許請求の範囲】
【請求項１】
日射を受ける表面層（Ａ）と反射層（Ｂ）とを備える合成樹脂シート状物であって、
前記表面層（Ａ）が８００〜１６００ｎｍの近赤外線領域において３０％未満の日射吸収率を有し、８００〜１６００ｎｍの近赤外線領域において５０％以上の日射透過率を有し、且つ３８０〜８００ｎｍの可視光線領域において９０％以上の日射吸収率を有する、暗色を呈する層であり、
前記反射層（Ｂ）が３８０〜１６００ｎｍの波長領域において８５％以上の日射反射率を有する層であり、且つ、
前記表面層（Ａ）が、下記条件（i）：
条件（i）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において１０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％未満の日射吸収率を有することとなる、
を満たす第１の黒色顔料、及び、下記条件（ii）：
条件（ii）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において３０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％以上の日射吸収率を有することとなる、
を満たす第２の黒色顔料を含有する層である、
ことを特徴とする近赤外線領域光反射性能を有する暗色シート状物。
【請求項２】
前記表面層（Ａ）中の前記第２の黒色顔料に対する前記第１の黒色顔料の重量比（第１の黒色顔料の重量／第２の黒色顔料の重量）が９／１〜４／６の範囲内にあることを特徴とする請求項１に記載の暗色シート状物。
【請求項３】
前記表面層（Ａ）が１０〜３００μｍの厚みを有することを特徴とする請求項１又は２に記載の暗色シート状物。
【請求項４】
前記反射層（Ｂ）が１０〜５００μｍの厚みを有することを特徴とする請求項１〜３のうちのいずれか一項に記載の暗色シート状物。
【発明の詳細な説明】
【技術分野】
【０００１】
本発明は、車輌用インスツルメントパネル、ドアトリム、グローブボックス、ハンドル、座席表面材、トノカバー（トランクカバー）等の車輌用内装材や、駅、バス停、飛行場、野球場、サッカー場等のベンチの座面等の家具の表面材料、或いは、テント、オーニング、トラックタープといったシート状物として有用な近赤外線領域光反射性能を有する暗色シート状物に関する。
【背景技術】
【０００２】
自動車等の車輌用内装材、特にインスツルメントパネル（インパネ）は、運転者の前面に配されるため、可視光線領域の光が反射して運転者が眩しく感じることは好ましいものではない。このような観点から、自動車のインパネには黒色等の色彩が付与された部材が一般的に使用されている。しかしながら、一般的に用いられるこれらの暗色物は、可視光線領域以外の近赤外線領域の光も同時に吸収してしまうため、太陽光に曝された際にはその表面が加熱され車内の温度の上昇を招く。また、車内温度の上昇に伴い、空調機器を使用することによって結果的に燃費の悪化を招くこととなる。このような太陽光による車輌内の温度の上昇は、インパネに限らず、車輌用内装材のすべての暗色物に生じる問題であった。
【０００３】
また、野球場、サッカー場等の球技場においてもベンチ座面の色相が可視光線領域の光を反射するようなものは望ましくなく、また、テント、オーニング（ひさし）、トラックタープといったシート状物に関しても、場合によっては可視光領域の光を反射するようなものは人の目に眩しく好ましいものではない。そのため、これらのものにも暗色物が使用されているが、前述の通り表面温度が上昇するという問題があった。
【０００４】
これらの問題を解決するために、上記のような構造物の表面に遮熱性を有するフィルム又はシートを形成する技術が検討されており、例えば、特開２００４−３１４５９６号公報（特許文献１）には、少なくとも反射層と着色層とを含み、該反射層の光に暴露される側に該着色層を積層してなるシートであって、該反射層は７８０〜１３５０ｎｍの波長領域において６０％以上の日射反射率を有し、且つ該着色層は７８０〜１３５０ｎｍの波長領域において３０％以上の光透過率を有するとともに、３８０〜７８０ｎｍの波長領域において１０〜８０％の日射吸収率を有する、光線遮蔽効果を有する着色シートが開示されている。しかしながら、特許文献１に記載されているようなシートは、遮熱性を有しているものの、シートの色彩が照射される光により変化しやすい（演色性が大きい）という点で必ずしも未だ十分なものではなかった。
【０００５】
また、特開２００７−１０６０２２号公報（特許文献２）には、シート基材上に着色樹脂層を有する着色シートにおいて、着色樹脂層の波長領域７８０〜１８００ｎｍにおける平均吸収率が３０％以下で、且つ、波長領域６１０〜７８０ｎｍにおける平均吸収率が６０％以上である着色シートが開示されている。しかしながら、特許文献２に記載されているようなシートは、遮熱性が小さく、また演色性が大きいという点で必ずしも未だ十分なものではなかった。
【特許文献１】特開２００４−３１４５９６号公報
【特許文献２】特開２００７−１０６０２２号公報
【発明の開示】
【発明が解決しようとする課題】
【０００６】
本発明は、上記従来技術の有する課題に鑑みてなされたものであり、３８０〜８００ｎｍの可視光線領域において９０％以上の日射吸収率を有し且つ照射される光による色彩変化が十分に小さく、しかも優れた遮熱性を有する暗色シート状物を提供することを目的とする。
【課題を解決するための手段】
【０００７】
本発明者は、上記目的を達成すべく鋭意研究を重ねた結果、日射を受ける表面層（Ａ）と反射層（Ｂ）とを備える合成樹脂シート状物において、着色材料として７５０〜８００ｎｍの波長領域における日射吸収率が異なる第１及び第２の黒色顔料を併せて用いることにより、驚くべきことに３８０〜８００ｎｍの可視光線領域において９０％以上の日射吸収率を有し且つ照射される光による色彩変化が十分に小さく、しかも優れた遮熱性を有する暗色シート状物が得られることを見出し、本発明を完成するに至った。
【０００８】
すなわち、本発明の暗色シート状物は、日射を受ける表面層（Ａ）と反射層（Ｂ）とを備える合成樹脂シート状物であって、
前記表面層（Ａ）が８００〜１６００ｎｍの近赤外線領域において３０％未満の日射吸収率を有し、８００〜１６００ｎｍの近赤外線領域において５０％以上の日射透過率を有し、且つ３８０〜８００ｎｍの可視光線領域において９０％以上の日射吸収率を有する、暗色を呈する層であり、
前記反射層（Ｂ）が３８０〜１６００ｎｍの波長領域において８５％以上の日射反射率を有する層であり、且つ、
前記表面層（Ａ）が、下記条件（i）：
条件（i）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において１０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％未満の日射吸収率を有することとなる、
を満たす第１の黒色顔料、及び、下記条件（ii）：
条件（ii）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において３０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％以上の日射吸収率を有することとなる、
を満たす第２の黒色顔料を含有する層である、
ことを特徴とする近赤外線領域光反射性能を有するものである。
【０００９】
また、本発明の暗色シート状物においては、前記表面層（Ａ）中の前記第２の黒色顔料に対する前記第１の黒色顔料の重量比（第１の黒色顔料の重量／第２の黒色顔料の重量）が９／１〜４／６の範囲内にあることが好ましい。
【００１０】
さらに、本発明の暗色シート状物においては、前記表面層（Ａ）が１０〜３００μｍの厚みを有することが好ましく、また、前記反射層（Ｂ）が１０〜５００μｍの厚みを有することが好ましい。
【００１１】
なお、本発明によれば、３８０〜８００ｎｍの可視光線領域において９０％以上の日射吸収率を有し且つ照射される光による色彩変化が十分に小さく、しかも優れた遮熱性を有するという近赤外線領域光反射性能を有する暗色シート状物を提供することが可能となる。本発明の暗色シート状物において、可視光線領域の光を吸収し表面に暗色系の色彩が付与された暗色シート状物でありながら白色等の明色のシート状物と同等の遮熱性能を発揮する理由については必ずしも定かではないが、本発明者は以下のように推察する。すなわち、３８０〜８００ｎｍの波長領域は可視光線領域と表現され、人間が肉眼で感じることのできる光である。また、可視光線領域の光の吸収率が高いと暗色を呈するものとなる。さらに、近赤外線領域の光は、一般に熱に変換されやすいと言われている。よって太陽光のうち近赤外線領域の光のみの吸収を抑え、透過又は反射させれば、暗色シート状物でありながら表面での発熱が抑制されるものと本発明者は推察する。
【００１２】
また、本発明の暗色シート状物においては、照射される光による色彩変化が十分に小さい理由については必ずしも定かではないが、本発明者は以下のように推察する。すなわち、本発明の暗色シート状物においては、表面層（Ａ）中の着色顔料として、７５０〜８００ｎｍの波長領域における日射吸収率が異なる第１及び第２の黒色顔料を用いている。このような第１及び第２の黒色顔料は、３８０〜８００ｎｍの可視光線領域において９０％以上の日射吸収率をそれぞれ有しているが、特定の波長における日射吸収率は異なり、その吸収スペクトルは異なる。そして、このような第１及び第２の黒色顔料を併せて用いることにより、一種の黒色顔料を単独で用いた場合と比較して、３８０〜８００ｎｍの可視光線領域の全域において日射吸収率のバラツキが小さくなる。そのため、本発明の暗色シート状物においては、照射される光による色彩変化が十分に小さくなるものと本発明者は推察する。
【発明の効果】
【００１３】
本発明によれば、３８０〜８００ｎｍの可視光線領域において９０％以上の日射吸収率を有し且つ照射される光による色彩変化が十分に小さく、しかも優れた遮熱性を有する暗色シート状物を提供することが可能となる。
【発明を実施するための最良の形態】
【００１４】
以下、本発明をその好適な実施形態に即して詳細に説明する。
【００１５】
本発明の暗色シート状物は、日射を受ける表面層（Ａ）と反射層（Ｂ）とを備える合成樹脂シート状物であって、
前記表面層（Ａ）が８００〜１６００ｎｍの近赤外線領域において３０％未満の日射吸収率を有し、８００〜１６００ｎｍの近赤外線領域において５０％以上の日射透過率を有し、且つ３８０〜８００ｎｍの可視光線領域において９０％以上の日射吸収率を有する、暗色を呈する層であり、
前記反射層（Ｂ）が３８０〜１６００ｎｍの波長領域において８５％以上の日射反射率を有する層であり、且つ、
前記表面層（Ａ）が、下記条件（i）：
条件（i）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において１０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％未満の日射吸収率を有することとなる、
を満たす第１の黒色顔料、及び、下記条件（ii）：
条件（ii）：ポリ塩化ビニル樹脂１００重量部と、ジイソノニルフタレート７０重量部と、熱安定剤３重量部と、測定対象とする黒色顔料３重量部とを含有する樹脂組成物を用いて、厚みが０．３ｍｍのシートを作製した場合において、該シートが８００〜１６００ｎｍの近赤外線領域において３０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％以上の日射吸収率を有することとなる、
を満たす第２の黒色顔料を含有する層である、
ことを特徴とする近赤外線領域光反射性能を有するものである。
【００１６】
＜表面層（Ａ）＞
本発明にかかる表面層（Ａ）は、８００〜１６００ｎｍの近赤外線領域において３０％未満の日射吸収率を有し、８００〜１６００ｎｍの近赤外線領域において５０％以上の日射透過率を有し、且つ３８０〜８００ｎｍの可視光線領域において９０％以上の日射吸収率を有する、暗色を呈する着色層である。本発明にかかる表面層（Ａ）に用いる合成樹脂としては、特に限定されないが、例えば、ポリ塩化ビニル系樹脂、ポリオレフィン系樹脂、アクリル系樹脂、ポリウレタン系樹脂、これらの樹脂からなる熱可塑性エラストマー系樹脂が挙げられる。これらの合成樹脂の中でも、風合い、耐光性及び加工性の観点から、ポリ塩化ビニル系樹脂、ポリウレタン系樹脂、熱可塑性エラストマー系樹脂が好ましい。また、このような表面層（Ａ）は、密着性及びリサイクル性の観点から、後述する反射層（Ｂ）を構成する合成樹脂と同一系の合成樹脂からなることが好ましい。このように表面層（Ａ）及び反射層（Ｂ）が同一系の合成樹脂から構成される場合には、接着剤層を設けなくとも密着性が優れたものを得ることができる。また、このように表面層（Ａ）及び反射層（Ｂ）が同一系の合成樹脂から構成される場合には、積層したものを分離せずにリサイクルを行うことができる点で有利である。
【００１７】
そして、本発明にかかる表面層（Ａ）は、例えば、前記合成樹脂を含有する樹脂組成物を用いて形成することができる。
【００１８】
前記合成樹脂としてポリ塩化ビニル系樹脂を使用する場合、ポリ塩化ビニル系樹脂としては、塩化ビニルモノマーの単独重合体、塩化ビニルモノマーと酢酸ビニルモノマー、アクリロニトリルモノマー等の塩化ビニルモノマーと共重合可能なモノマーとの共重合体が使用できる。これらのポリ塩化ビニル系樹脂の重合方法に関しては特に制限されるものではないが、可塑剤を配合した際にペースト状のプラスチゾル状態を呈するエマルジョン重合法（乳化重合法）が特に好適に使用され、他にマイクロサスペンジョン重合法、ソープフリーエマルジョン重合法、サスペンジョン重合法（懸濁重合法）等を用いることも可能である。
【００１９】
また、前記合成樹脂としてポリ塩化ビニル系樹脂を使用する場合、前記樹脂組成物に更に可塑剤を添加してもよい。可塑剤としては、通常のポリ塩化ビニル系樹脂に使用されている化合物を使用することができ、例えば、ジ−２−エチルヘキシルフタレート（ＤＥＨＰ）、ジイソノニルフタレート（ＤＩＮＰ）、ジイソデシルフタレート（ＤＩＤＰ）、ジブチルフタレート（ＤＢＰ）、ジウンデシルフタレート（ＤＵＰ）、ブチルベンジルフタレート（ＢＢＰ）等のフタル酸エステル系可塑剤；トリオクチルトリメリテート（ＴＯＴＭ）等のトリメリット酸エステル系可塑剤；ジオクチルアジペート（ＤＯＡ）、ジオクチルセバケート（ＤＯＳ）、ジオクチルアゼレート（ＤＯＺ）等の脂肪酸エステル系可塑剤；ポリプロピレンアジペート等のポリエステル系可塑剤を使用することができる。
【００２０】
さらに、このような可塑剤の添加量としては特に制限されるものではないが、ポリ塩化ビニル系樹脂１００重量部に対し、２５〜１５０重量部の範囲であることが好ましく、６０〜１００重量部であることがより好ましい。可塑剤が少なすぎるとペーストプラスチゾルのゾル粘度が高く、流動しにくく、良好な硬化膜が得られにくい傾向にある。他方、可塑剤が多すぎると、硬化膜そのものが柔らかくなり過ぎて使用時に軟化し、耐熱性が悪化する傾向にある。
【００２１】
また、前記合成樹脂としてポリ塩化ビニル系樹脂を使用する場合、前記樹脂組成物には、必要に応じて通常のポリ塩化ビニル系樹脂に使用されている安定剤を添加することが好ましく、具体的にはＢａ−Ｚｎ系、Ｃａ−Ｚｎ系、酸化亜鉛系等の金属安定剤を広範囲に使用することができる。さらに、前記樹脂組成物に、ヒンダートアミン系化合物、ベンゾトリアゾール系化合物、ベンゾチアゾール系化合物等の紫外線吸収剤、酸化防止剤を添加してもよく、更には加工性を向上させるために、減粘剤、増粘剤等の各種添加剤を添加してもよい。
【００２２】
前記合成樹脂としてポリウレタン系樹脂を使用する場合、ポリウレタン系樹脂としては、ポリオール成分とイソシアネート成分の重合体の所謂ウレタン結合を有する樹脂を使用することができ、例えば、ポリエステル系ポリウレタン、ポリエーテル系ポリウレタン、ポリカプロラクトン系ポリウレタン、ポリエステル／ポリエーテル共重合系ポリウレタン、ポリアミノ酸／ポリウレタン共重合樹脂或いはこれらの混合物を使用することができる。
【００２３】
また、前記合成樹脂としてポリウレタン系樹脂を使用する場合においては、特に直射日光に曝されるような用途であるいう観点から、特に耐光性の良好なポリウレタン系樹脂を使用することが好ましく、特にポリカーボネートジオール成分、無黄変型ジイソシアネート成分及び低分子鎖伸長剤等を反応させて得られる無黄変型ポリカーボネート系ポリウレタンが好適に使用される。ポリカーボネートジオール成分としては、例えば、脂肪族ジイソシアネート、脂環族ジイソシアネート、環状基を有する脂肪族ジイソシアネート等を使用することができ、特にイソホロンジイソシアネート或いはイソホロンジイソシアネートを主体としたシクロヘキシルジイソシアネート又は／及びジシクロヘキシルメタンジイソシアネートとの混合物を使用することが好ましい。
【００２４】
また、低分子鎖伸長剤としては、例えば、脂肪族ジオール、脂環族ジオール、脂肪族ジアミン、ヒドラジン誘導体等の活性水素原子を２個以上有する化合物が使用される。そして、このようにして重合されたポリウレタン系樹脂は通常の有機溶媒、具体的には、メタノール、エタノール、イソプロパノール、ブタノール、トルエン、キシレン、メチルエチルケトン、メチル／ｎ−プロピルケトン、メチルイソブチルケトン、ジエチルケトン、テトラヒドロフラン、メチルセロソルブ、ブチルセロソルブ、セロソルブアセテート、ジメチルホルムアミド、ジメチルアセタミド、ジメチルスルホキシド、Ｎ−メチルピロリドン、ジオキサン、シクロヘキサノン等、或いはこれらの混合物に溶解させて、ポリウレタン溶液として使用される。  
【００２５】
さらに、前記合成樹脂としてポリウレタン系樹脂を使用する場合、前記樹脂組成物に必要に応じて、酸化防止剤、光安定化剤、帯電防止剤、難燃剤等の各種添加剤を更に添加してもよい。
【００２６】
前記合成樹脂として熱可塑性エラストマー系樹脂を使用する場合、熱可塑性エラストマー系樹脂としては、特にオレフィン系熱可塑性エラストマー（所謂ＴＰＯ）が好適に使用される。具体的には、ポリオレフィン樹脂、エチレン−α−オレフィン共重合ゴム及び／又はエチレン−α−オレフィン・非共役ポリエン共重合ゴム、並びにプロピレン・エチレン共重合体及び／又はプロピレン・１−ブテン共重合体を動的に部分架橋したものであり、さらに詳しくは、ポリプロピレン、ポリエチレン、ＥＰＤＭ（エチレンプロピレンターポリマー）を主成分とするオレフィン系樹脂とゴム成分とを混合し、動的に架橋させたものである。
【００２７】
また、前記合成樹脂として熱可塑性エラストマー系樹脂を使用する場合、前記樹脂組成物に必要に応じて、酸化防止剤、光安定化剤、帯電防止剤、難燃剤等の各種添加剤を更に添加してもよい。
【００２８】
本発明にかかる表面層（Ａ）は、近赤外線領域の光を高率で透過させ、可視光線領域の光を吸収するような着色層である。すなわち、このような表面層（Ａ）は、３８０〜８００ｎｍの可視光線領域において９０％以上の日射吸収率を有することが必要である。このように表面層（Ａ）が３８０〜８００ｎｍ可視光線領域で９０％以上の日射吸収率を有することにより、本発明の暗色シート状物は人間が感知できる光を実質的に吸収することができる。
【００２９】
また、このような表面層（Ａ）の日射吸収率は８００〜１６００ｎｍの近赤外線領域において３０％未満（好ましくは１０％未満）であることが必要である。日射吸収率が３０％以上であると、入射光が反射層（Ｂ）に到達する前に表面層（Ａ）が吸収してしまうとともに、反射層（Ｂ）で反射された反射光を表面層（Ａ）の外側に到達する前に表面層（Ａ）が吸収してしまうため、結果的に暗色シート状物が蓄熱することになる。
【００３０】
さらに、このような表面層（Ａ）の日射透過率は８００〜１６００ｎｍの近赤外線領域において５０％以上であることが必要である。すなわち、８００〜１６００ｎｍの近赤外線領域において３０％未満の日射吸収率を維持するためには、近赤外線領域の光を反射又は透過させる必要があるが、近赤外線領域の光を反射させようとすると、一部３８０〜８００ｎｍの可視光線領域においても反射性を発現するため、暗色系の色彩が付与されたものを得ることが困難である。そのため、本発明においては、このような表面層（Ａ）の日射透過率を８００〜１６００ｎｍの近赤外線領域において５０％以上とすることが必要となる。
【００３１】
なお、暗色シート状物、表面層（Ａ）及び反射層（Ｂ）の日射吸収率、日射透過率及び日射反射率（以下場合により、これらを日射特性と総称する）は以下に示す方法によって測定することができる。すなわち、先ず、表面層（Ａ）又は反射層（Ｂ）からなる単層シート、或いは表面層（Ａ）及び反射層（Ｂ）を備えるシート状物（複層シート）を試料とし、自記分光光度計を用いて、アルミナ白色基板を反射率１００％とし、各波長での反射率（分光反射率）を測定する。そして、ＪＩＳ  Ａ５７５９付表３を用いて、分光反射率に各波長での重価係数を乗じた値の和を計算し、日射反射率を導き出すことができる（分光日射反射率試験法）。また、前記試料について、自記分光光度計を用いて、試料を入れない状態での透過率を１００％とし、各波長での透過率（分光透過率）を測定する。そして、ＪＩＳ  Ａ５７５９付表３を用いて、分光透過率に各波長での重価係数を乗じた値の和を計算し、日射透過率を導き出すことができる。さらに、得られた日射反射率及び日射透過率の値から、下記数式：
（日射吸収率）＝１００％−（日射反射率）−（日射透過率）
を用いて計算することにより、日射吸収率を導き出すことができる。
【００３２】
本発明にかかる表面層（Ａ）の厚みは、１０〜３００μｍの範囲であることが好ましく、２０〜２５０μｍの範囲であることがより好ましい。表面層（Ａ）の厚みが前記下限未満では、充分に可視光線領域の光を吸収することができず、暗色系の色彩を付与することが困難となる傾向にある。他方、表面層（Ａ）の厚みが前記上限を超えると、近赤外線領域の日射吸収率を３０％未満に確保して日射透過率を５０％以上に維持することが難しくなる傾向にあり、表面層（Ａ）での蓄熱が発生して暗色シート状物の熱反射性能が阻害されやすくなる傾向にあるため好ましくない。
【００３３】
また、本発明にかかる表面層（Ａ）は、以下説明する第１及び第２の黒色顔料を含有する層であることが必要である。本発明においては、このような第１及び第２の黒色顔料を併せて用いることにより、照射される光による色彩変化が十分に小さい暗色シート状物を得ることが可能となる。
【００３４】
本発明にかかる第１の黒色顔料は、ポリ塩化ビニル樹脂（新第一塩ビ社製の「ＰＸ−ＱＨＰＮ」）１００重量部と、ジイソノニルフタレート７０重量部と、熱安定剤（Ｂａ−Ｚｎ系熱安定剤、旭電化工業社製の「ＡＣ−１８３」）３重量部と、測定対象とする黒色顔料３重量部とを含有する樹脂組成物を用いて、厚みが０．３ｍｍのシートを作製した場合において、該シートが８００〜１６００ｎｍの近赤外線領域において１０％未満の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％未満の日射吸収率を有することとなるという条件（i）を満たす黒色顔料である。本発明においては、前記条件（i）を満たす第１の黒色顔料を用いているため、暗色系の色彩を呈するにも拘わらず、十分な遮熱性を有する暗色シート状物を得ることができる。
【００３５】
また、このような第１の黒色顔料としては、アゾ系顔料、アンスラキノン系顔料、フタロシアニン系顔料、ペリノン・ペリレン系顔料、インジゴ・チオインジゴ系顔料、ジオキサン系顔料、キナクリドン系顔料、イソインノリドン系顔料、イソインドリン系顔料、ジケトピロロピロール系顔料、アゾメチン系顔料及びアゾメチンアゾ系顔料からなる群から選択される黒色顔料から前記条件（i）を満たす黒色顔料を適宜選択して使用することができる。このような第１の黒色顔料としては、例えば、ＢＡＳＦ  ＡＧ社製の「パリオゲンブラックＳ−００８４」が挙げられる。
【００３６】
本発明にかかる第２の黒色顔料は、ポリ塩化ビニル樹脂（新第一塩ビ社製の「ＰＸ−ＱＨＰＮ」）１００重量部と、ジイソノニルフタレート７０重量部と、熱安定剤（Ｂａ−Ｚｎ系熱安定剤、旭電化工業社製の「ＡＣ−１８３」）３重量部と、測定対象とする黒色顔料３重量部とを含有する樹脂組成物を用いて、厚みが０．３ｍｍのシートを作製した場合において、該シートが８００〜１６００ｎｍの近赤外線領域において３０％未満（好ましくは、１０％以上で且つ３０％未満）の日射吸収率を有し、８００〜１６００ｎｍの近赤外線領域において５０％以上の日射透過率を有し、３８０〜８００ｎｍの可視光線領域において９０％以上の日射吸収率を有し、且つ７５０〜８００ｎｍの波長領域において３０％以上の日射吸収率を有することとなるという条件（ii）を満たす黒色顔料である。本発明においては、前記条件（ii）を満たす第２の黒色顔料を用いているため、照射される光による色彩変化のない黒色を発現させることができ、また、このような第２の黒色顔料は得られる暗色シート状物の遮熱性を損なうこともない。
【００３７】
また、このような第２の黒色顔料としては、アゾ系顔料、アンスラキノン系顔料、フタロシアニン系顔料、ペリノン・ペリレン系顔料、インジゴ・チオインジゴ系顔料、ジオキサン系顔料、キナクリドン系顔料、イソインノリドン系顔料、イソインドリン系顔料、ジケトピロロピロール系顔料、アゾメチン系顔料及びアゾメチンアゾ系顔料からなる群から選択される黒色顔料から前記条件（ii）を満たす黒色顔料を適宜選択して使用することができる。このような第２の黒色顔料としては、例えば、レジノカラー工業社製の「ＤＰＦ−Ｔ−７９３９Ｂ」が挙げられる。
【００３８】
本発明においては、前記表面層（Ａ）中の前記第２の黒色顔料に対する前記第１の黒色顔料の重量比（第１の黒色顔料の重量／第２の黒色顔料の重量）が９／１〜４／６の範囲内にあることが好ましく、７／３〜５／５の範囲内にあることがより好ましい。重量比が前記下限未満では、得られる暗色シート状物において照射される光による色彩変化を十分に抑制しにくくなる傾向にあり、他方、前記上限を超える場合も、得られる暗色シート状物において照射される光による色彩変化を十分に抑制しにくくなる傾向にある。
【００３９】
また、前記第１及び第２の黒色顔料の添加量としては、前記合成樹脂１００重量部に対する前記第１及び第２の黒色顔料の合計量が０．５〜５０重量部の範囲となる量であることが好ましく、１〜３０重量部の範囲となる量であることがより好ましい。添加量が前記下限未満では、可視光線領域で暗色になりにくい傾向にあり、他方、前記上限を超えると、近赤外線領域における日射吸収率が増加して得られる暗色シート状物の近赤外線領域光反射性能が損なわれやすくなる傾向にある。
【００４０】
本発明にかかる表面層（Ａ）は、前記合成樹脂、前記第１の黒色顔料及び第２の黒色顔料、並びに必要に応じて前記各種添加剤を含有する樹脂組成物を用いて形成することができる。このように表面層（Ａ）を形成するための樹脂組成物は、前述した各成分を計量の上、ディゾルバーミキサー等の混合攪拌機で均質混合させることにより得ることができる。さらに、このような樹脂組成物は、必要に応じて、未分散物を取り除く目的で濾過してもよく、気泡を取り除くために減圧脱泡してもよい。
【００４１】
＜反射層（Ｂ）＞
本発明にかかる反射層（Ｂ）は、３８０〜１６００ｎｍの波長領域において８５％以上の日射反射率を有する層である。このように反射層（Ｂ）が３８０〜１６００ｎｍの波長領域において８５％以上の日射反射率を有することにより、表面層（Ａ）を透過してきた近赤外線領域光を高率で反射し、その結果、シート状物に近赤外線領域光反射性能を付与することができる。そのため、本発明によれば、優れた遮熱性を有するシート状物を得ることができる。また、近赤外線領域光反射性能を更に向上させるという観点から、前記日射反射率が９０％以上であることが好ましい。
【００４２】
本発明にかかる反射層（Ｂ）の厚みは１０〜５００μｍの範囲であることが好ましく、１０〜４００μｍの範囲であることがより好ましく、１００〜１５０μｍの範囲であることが特に好ましい。反射層（Ｂ）の厚みが前記下限未満では、十分な日射反射率が確保しにくい傾向にあり、他方、前記上限を超えると製造コストが高くなるのみならず、シート全体の重量も重くなるという問題が生じやすい傾向にある。
【００４３】
本発明にかかる反射層（Ｂ）に用いる合成樹脂としては、前述の表面層（Ａ）に用いる合成樹脂と同様の樹脂が使用することができる。また、本発明にかかる反射層（Ｂ）を形成するための樹脂組成物は、前記合成樹脂及び各種添加剤の他に、以下説明するような顔料を含有していてもよい。このような顔料としては、例えば、酸化チタン系白色顔料が挙げられる。また、酸化チタン系白色顔料としては、ルチル型及びアナターゼ型のいずれの酸化チタンも使用可能であるが、ルチル型の酸化チタンが好ましい。さらに、このような酸化チタンの重量平均粒子径は１００〜１０００ｎｍの範囲であることが好ましい。重量平均粒子径が前記範囲内にある酸化チタンを用いることにより、反射層（Ｂ）の近赤外線領域において短波長領域から長波長領域にわたって日射反射率を更に向上させることができる。この理由については必ずしも明らかではないが、光の波長と同程度の粒子による光の散乱現象であるミー散乱が波長の半分程度の粒子径を有する粒子用いる場合に散乱効率が高くなることに起因するものと推察される。
【００４４】
また、このような酸化チタンの添加量としては、前記合成樹脂１００重量部に対し、３〜１００重量部の範囲であることが好ましく、１０〜３０重量部の範囲であることがより好ましい。添加量が前記下限未満では反射層の日射反射率が低下する傾向にあり、他方、前記上限を超えて添加してもそれほどの日射反射率の向上が認められず、かえってシート状物の力学的物性に問題が生じる場合がある。なお、このような酸化チタン系白色顔料は、あらかじめ可塑剤等に分散させたトーナー状態で配合してもよい。
【００４５】
また、本発明にかかる反射層（Ｂ）は、発泡構造を有していてもよい。このように反射層（Ｂ）が発泡構造を有するものであると、光の屈折率が大きくなり、より反射率を向上させることができるとともに、耐衝撃性能を付与したり軽量化したりすることも可能となる。このような発泡構造を発現させる方法としては、中空ガラスバルーン、マイクロカプセル等の充填剤を含有させる方法、化学発泡剤により合成樹脂を発泡させる方法、機械的に気泡を樹脂内に混合する方法（メカニカル発泡）等を採用することができる。
【００４６】
本発明にかかる反射層（Ｂ）は、前記合成樹脂及び前記顔料、並びに必要に応じて前記各種添加剤を含有する樹脂組成物を用いて形成することができる。このように反射層（Ｂ）を形成するための樹脂組成物は、前述した各成分を計量の上、ディゾルバーミキサー等の混合攪拌機で均質混合させることにより得ることができる。さらに、このような樹脂組成物は、必要に応じて、未分散物を取り除く目的で濾過してもよく、気泡を取り除くために減圧脱泡してもよい。
【００４７】
＜暗色シート状物＞
本発明の暗色シート状物は、前記表面層（Ａ）と前記反射層（Ｂ）とを備えており、近赤外線領域光反射性能を有する暗色シート状物である。そして、本発明の暗色シート状物は、前記表面層（Ａ）と前記反射層（Ｂ）とを積層することにより得ることができる。
【００４８】
このように反射層（Ｂ）と表面層（Ａ）とを積層する方法としては、各種の方法が選択可能である。例えば、はじめに反射層（Ｂ）をシート状に成形しておき、その一方の面に直接表面層（Ａ）を形成して複層構造とすることが可能である。逆に、はじめに表面層（Ａ）を形成しておき、その一方の面に反射層（Ｂ）を積層することも可能である。また、両層をあらかじめシート状に形成し、接着剤或いは熱により積層することもでき、さらには両層間に他の基材等の第３の層を介在させてもよい。
【００４９】
また、例えば、表面層（Ａ）、反射層（Ｂ）の両層にポリ塩化ビニル系樹脂ペーストプラスチゾルを用いて両層を直接積層する場合、離型性を有する紙（剥離紙）又はフィルム上に表面層（Ａ）（又は反射層（Ｂ））を適宜手法により指定厚みにコーティングし、加熱固化した後、再度、反射層（Ｂ）（又は表面層（Ａ））を適宜手法により指定厚みにコーティングし、加熱固化した後、剥離紙又はフィルムから剥離することにより、積層シート状物の成形することが可能である。なお、ポリ塩化ビニル樹脂に限らず、両層が直接積層される層構造が機能性、製造の観点から最も好ましい。
【００５０】
これらの手法により表面層（Ａ）と反射層（Ｂ）を積層させることにより、太陽光全体を構成する波長のうち発熱に寄与する近赤外線領域において高い反射率を有し、且つ可視光線領域において表面層（Ａ）が吸収率を有することにより暗色系の色彩を呈し、人間には眩しくない構造のシート状物が得られる。
【００５１】
なお、本発明の暗色シート状物においては、必要に応じて最表面に防汚層を設けてもよい。防汚層は、本願出願の目的とする可視光線吸収性能、或いは近赤外線反射性能に悪影響を及ぼさないように考慮し、溶剤系、水系或いは紫外線硬化型塗料からなる防汚塗料を塗工することによって形成することができる。
【００５２】
このような防汚塗料のうち溶剤系塗料としては、例えば、アクリル樹脂系、塩化ビニル樹脂系、セルロース樹脂系、フッ素樹脂系、ポリアミド樹脂系、ウレタン樹脂系、エポキシ樹脂系、シリコーン樹脂系等の塗料が使用できる。
【００５３】
また、このような防汚塗料のうち水系塗料としては、例えば、アクリル樹脂系、ポリエステル樹脂系、ウレタン樹脂系、エポキシ樹脂系等の塗料が使用できる。
【００５４】
さらに、このような防汚塗料のうち紫外線硬化型塗料としては、例えば、アクリル樹脂系、アクリル変性ウレタン樹脂系、アクリル変性エポキシ樹脂系、メルカプト誘導体系、エポキシ樹脂系等の塗料が使用できる。
【００５５】
また、本発明の暗色シート状物においては、前記表面層（Ａ）に意匠性を付与するために凸凹のシボ加工を施してもよい。このようなシボ加工は、エンボスロール等による加工や離形紙等によるもの等、通常の合成皮革を得る際に行うシボ加工と同じ手法によって施すことができる。
【００５６】
また、本発明の暗色シート状物においては、前記反射層（Ｂ）の裏面に織布や不織布等の繊維質基材を設けてもよい。繊維質基材は、本発明にかかる反射層（Ｂ）及び表面層（Ａ）を離型紙上で形成したシート状物の反射層（Ｂ）側に接着剤でラミネートしてもよいし、反射層（Ｂ）を形成する樹脂組成物を繊維質基材に含浸させる等の方法で繊維質基材上に反射層（Ｂ）を形成させてもよい。特に、ベンチ等の座面表面材料として使用する場合、このような形態とすることが好適である。また、表面層（Ａ）、反射層（Ｂ）及び繊維質基材層の裏面（繊維質基材層側）に、さらに他の樹脂層を設けてもよい。特にテント等の膜構造物用シート状物として使用する場合は、このような形態とすることが好適である。
【００５７】
さらに、本発明の暗色シート状物は、ポリエチレン発泡体、ポリプロピレン発泡体、ウレタン発泡体等の成形体の表面に、前記成形体の表面と前記反射層（Ｂ）の裏面に接するようにして積層して用いることができる。特にインスツルメントパネル、ドアパネル等の用途に用いる場合は、このような形態とすることが好適である。このように成形体に暗色シート状物を積層する方法は、暗色シート状物の反射層（Ｂ）側に接着剤を用いて成形体に接着させてもよいし、例えばウレタン発泡体に積層する場合には暗色シート状物に対し直接ウレタン発泡体を注入発泡させてもよい。
【００５８】
このように、本発明の暗色シート状物に繊維質基材や成形体を設けることにより、シート状物の形状保持性、引裂強度、引張強度が高まり、且つ使用時の耐久性や加工性が向上する。
【実施例】
【００５９】
以下、実施例及び比較例に基づいて本発明をより具体的に説明するが、本発明は以下の実施例に限定されるものではない。なお、実施例及び比較例においては、樹脂、顔料、充填剤及び各種添加剤としてそれぞれ以下のものを用いた。
ポリ塩化ビニル系樹脂：新第一塩ビ社製「ＰＸ−ＱＨＰＮ」
ウレタン系樹脂：大日精化工業社製「レザミン  ＮＥ−８８７５」
可塑剤：ジイソノニルフタレート、積水化学工業社製
安定剤：Ｂａ−Ｚｎ系熱安定剤、旭電化工業社製「ＡＣ−１８３」
顔料１：酸化チタン微粒子、重量平均粒子径：２００ｎｍ、テイカ社製「ＪＲ６００Ａ」
顔料２：黒色顔料、ＢＡＳＦ  ＡＧ社製「パリオゲンブラックＳ−００８４」
顔料３：黒色顔料、レジノカラー工業社製「ＤＰＦ−Ｔ−７９３９Ｂ」
（Ｉ）ペースト状プラスチゾル及び成形用組成物の調製
樹脂、顔料、充填剤及び各種添加剤を、それぞれ表１及び表２に記載の通りの組成となるように混合して成形用のペースト状プラスチゾル及び樹脂組成物を調製した。
【００６０】
すなわち、反射層（Ｂ１）及び表面層（Ａ１〜Ａ７）成形用に、エマルジョン重合ポリ塩化ビニル（ＰＸ−ＱＨＰＮ、新第一塩ビ社製）に、発泡剤、顔料、可塑剤（ジイソノニルフタレート）及び安定剤（熱安定剤）をそれぞれ表１及び表２に記載の通りの組成となるように配合し、ディゾルバーミキサーにて均一に混合して成形用のペースト状プラスチゾルを調製した。
【００６１】
また、表面層（Ａ８）及び反射層（Ｂ２）成形用に、ポリカーボネートジオールとイソシアネートとの重合体であるポリウレタン系樹脂（レザミン  ＮＥ−８８７５、大日精化工業（株）社製）に溶剤として酢酸エチルを加え、その後、顔料をそれぞれ表１及び表２に記載の通りの組成となるように配合し、ディゾルバーミキサーにて均一に混合して成形用の樹脂組成物を調製した。
【００６２】
（II）単層シートの作製
表面層及び反射層の日射特性及び演色性を評価するために、以下に示すようにして表面層（Ａ１〜Ａ８）及び反射層（Ｂ１〜Ｂ２）の単層シートを作製した。
【００６３】
すなわち、反射層（Ｂ１）及び表面層（Ａ１〜Ａ７）成形用のペースト状プラスチゾルを、それぞれ表１及び表２に記載の通りの厚みとなるように、ナイフコーティング法により離型紙上にコーティングし、１４０℃で２分間加熱し、次いで１９５℃で３分間加熱した。その後、冷却して離型紙を剥離し、反射層（Ｂ１）及び表面層（Ａ１〜Ａ７）の単層シートをそれぞれ作製した。また、反射層（Ｂ２）及び表面層（Ａ８）成形用のペースト状プラスチゾルを、それぞれ表１及び表２に記載のとおりの厚みとなるように、ナイフコーティング法により離型紙上にコーティングし、８０℃の熱風で乾燥した。その後、冷却して離型紙を剥離し、反射層（Ｂ２）及び表面層（Ａ８）の単層シートをそれぞれ作製した。
【００６４】
なお、得られた反射層（Ｂ１〜Ｂ２）の単層シートの厚みを表１に示す。また、得られた表面層（Ａ１〜Ａ８）の単層シートの厚みを表２にそれぞれ示す。
【００６５】
（III）日射特性及び演色性の評価
以下の方法によって、反射層（Ｂ１〜Ｂ２）及び表面層（Ａ１〜Ａ８）の単層シートの日射特性（日射吸収率、日射透過率、日射反射率）を評価した。また、以下の方法によって、表面層（Ａ１〜Ａ８）の単層シートの演色性を評価した。
【００６６】
（i）日射特性（日射吸収率、日射透過率、日射反射率）の評価
先ず、反射層（Ｂ１〜Ｂ２）及び表面層（Ａ１〜Ａ８）の単層シートを試料とし、自記分光光度計ＵＶ−５７０（日本分光社製）を用いて、アルミナ白色基板を反射率１００％とし、各波長での反射率（分光反射率）を測定した。そして、ＪＩＳ  Ａ５７５９付表３を用いて、分光反射率に各波長での重価係数を乗じた値の和を計算し、日射反射率を導き出した（分光日射反射率試験法）。
【００６７】
次に、前記単層シートを試料とし、自記分光光度計ＵＶ−５７０（日本分光社製）を用いて、試料を入れない状態での透過率を１００％とし、各波長での透過率（分光透過率）を測定した。そして、ＪＩＳ  Ａ５７５９付表３を用いて、分光透過率に各波長での重価係数を乗じた値の和を計算し、日射透過率を導き出した。
【００６８】
次いで、得られた日射反射率及び日射透過率の値から、下記数式：
（日射吸収率）＝１００％−（日射反射率）−（日射透過率）
を用いて計算することにより、日射吸収率を導き出した。
【００６９】
なお、反射層（Ｂ１〜Ｂ２）の単層シートについては、３８０〜１６００ｎｍの近赤外線領域における日射反射率を評価した。得られた結果を表１に示す。また、表面層（Ａ１〜Ａ７）の単層シートについては、３８０〜８００ｎｍの可視光線領域における日射吸収率、日射透過率及び日射反射率、７５０〜８００ｎｍの可視光線領域における日射吸収率、並びに８００〜１６００ｎｍの近赤外線領域における日射吸収率、日射透過率及び日射反射率を評価した。得られた結果を表２に示す。
【００７０】
（ii）演色性の評価
表面層（Ａ１〜Ａ８）の単層シートを試料とし、分光側色計ＳＣ−Ｔ（Ｐ）（スガ試験機社製）を用いて、Ａ光源及びＤ６５光源における色彩値（Ｌ＊、ａ＊、ｂ＊）を測定した。そして、Ａ光源における色彩値Ｌ＊（Ａ）、ａ＊（Ａ）及びｂ＊（Ａ）並びにＤ６５光源における色彩値Ｌ＊（Ｄ６５）、ａ＊（Ｄ６５）及びｂ＊（Ｄ６５）の測定値から、下記数式（Ｆ１）により算出した。
演色性  ＝  ［｛Ｌ＊（Ｄ６５）−Ｌ＊（Ａ）｝２＋｛ａ＊（Ｄ６５）−ａ＊（Ａ）｝２
＋｛ｂ＊（Ｄ６５）−ｂ＊（Ａ）｝２］１／２・・・（Ｆ１）
得られる演色性の数値が小さいほど、Ｄ６５光源照射時とＡ光源照射時での試料の色彩差が目視では区別しにくい状態となり、光源による色彩差が少なくなる。
【００７１】
【表１】
2010089281.tif 000002
【００７２】
【表２】
2010089281.tif 000003
【００７３】
（IV）実施例１〜６及び比較例１〜２
表面層（Ａ１〜Ａ７）成形用のペースト状プラスチゾルを、それぞれ表３及び表４に記載の通りの層構成及び厚みとなるように、ナイフコーティング法により離型紙上にコーティングして１４０℃で２分間加熱した。その後、このような表面層の上に反射層（Ｂ１）成形用のペースト状プラスチゾルを、３００μｍの厚みとなるように、ナイフコーティング法によりコーティングして１９５℃で３分間加熱した。そして、冷却した後に離型紙を剥離して暗色シート状物（複層シート）をそれぞれ作製した（実施例１〜５、比較例１〜２）。また、表面層（Ａ８）成形用のペースト状プラスチゾルを、表３に記載のとおりの層構成及び厚みとなるように、ナイフコーティング法により離型紙上にコーティングして８０℃の熱風で乾燥した。その後、このような表面層の上に反射層（Ｂ２）成形用のペースト状プラスチゾルを、５０μｍの厚みとなるようにナイフコーティング法によりコーティングして８０℃の熱風で乾燥した。そして、冷却した後に離型紙と剥離して暗色シート状物（複層シート）を作製した（実施例６）。なお、実施例１〜６で得られた暗色シート状物及び比較例１〜２で得られた暗色シート状物の表面色相及び厚みを、表３及び表４にそれぞれ示す。
【００７４】
（Ｖ）暗色シート状物の日射特性、演色性及び遮熱性の評価
以下の方法によって、実施例１〜６及び比較例１〜２で得られた暗色シート状物の遮熱性を評価した。また、暗色シート状物の日射特性及び演色性は、単層シートにおける日射特性及び演色性の評価方法と同様の方法により評価した。なお、日射特性については、３８０〜８００ｎｍの可視光線領域における日射吸収率、日射透過率及び日射反射率、７５０〜８００ｎｍの可視光線領域における日射吸収率、並びに８００〜１６００ｎｍの近赤外線領域における日射吸収率、日射透過率及び日射反射率を評価した。得られた結果を表３にそれぞれ示す。
【００７５】
（i）遮熱性の評価（太陽光暴露温度上昇試験）
巾２００ｍｍ、長さ３００ｍｍ、厚さ０．３ｍｍの鋼板の上に実施例及び比較例で得られた暗色シート状物（複層シート）を鋼板と同じ大きさにして貼付けて試料を得た。また、カーボンブラックを含有するポリ塩化ビニル系樹脂シート（厚み：３００μｍ、組成：カーボンブラック３重量部にした以外は表面層（Ａ１〜７）と同一）を巾２００ｍｍ、長さ３００ｍｍ、厚さ０．３ｍｍの鋼板の上に鋼板と同じ大きさにして貼付けてリファレンス用の試料を得た。そして、厚み３０ｍｍの発泡ポリスチレンで作製した上面が開口した箱（高さ１５０ｍｍ、巾２４０ｍｍ、長さ３４０ｍｍ）の底面に、これらの試料を載置し、箱の上面に厚み１．５ｍｍのソーダガラス板を乗せて、箱内部のシート表面の温度を熱電対で測定しつつ、北関東８月の晴天の日に太陽光に暴露した。その後、シート表面の温度を観測し、温度が一定になった所の温度をそれぞれ測定し、試料の表面温度Ｔとリファレンス用の試料の表面温度ＴＲとの差（ＴＲ−Ｔ）をΔＴ（℃）として記録した。なお、ΔＴ（℃）の値が大きいほど遮熱性が優れている。
【００７６】
【表３】
2010089281.tif 000004
【００７７】
【表４】
2010089281.tif 000005
【００７８】
表３及び表４に示した結果から明らかなように、本発明の暗色シート状物（実施例１〜６）においては、演色性の数値が小さく、光源による色彩差が少ないこと、並びに太陽光に曝されたときのシート表面の温度上昇が少ないことが確認された。また、表面層（Ａ）中の第２の黒色顔料に対する第１の黒色顔料の重量比（第１の黒色顔料の重量／第２の黒色顔料の重量）が９／１〜４／６の範囲内にある暗色シート状物（実施例１〜３、実施例６）においては、特に演色性の数値が小さく、光源による色彩差が少ないことが少ないことが確認された。
【産業上の利用可能性】
【００７９】
以上説明したように、本発明によれば、３８０〜８００ｎｍの可視光線領域において９０％以上の日射吸収率を有し且つ照射される光による色彩変化が十分に小さく、しかも優れた遮熱性を有する暗色シート状物を提供することが可能となる。
【００８０】
したがって、本発明の暗色シート状物は、車輌用インスツルメントパネル、ドアトリム、グローブボックス、ハンドル、座席表面材、トノカバー（トランクカバー）等の車輌用内装材や、駅、バス停、飛行場、野球場、サッカー場等のベンチの座面等の家具の表面材料、或いは、テント、オーニング、トラックタープといったシート状物として有用である。